(57)【要約】【課題】  グリシジル骨格及び／またはシクロヘキセンオキシド骨格を有する（メタ）アクリル酸エステルを開環重合により、（メタ）アクリロイル骨格を有するラジカル重合性ポリエーテルを製造する際に、着色と分子量低下を抑制された製造方法を提供すること。【解決手段】  触媒としてアミン化合物（Ｃ）０〜１．５質量部（ただし、（メタ）アクリル酸エステル（Ａ）１００質量部に対し）の存在下、グリシジル骨格及び／またはシクロヘキセンオキシド骨格を有する（メタ）アクリル酸エステル（Ａ）１００質量部にフッ素アルコール（Ｂ）２０〜２００質量部を反応させて、開環重合させる、（メタ）アクリロイル骨格を有する重合性ポリエーテルの製造方法。【選択図】なし【特許請求の範囲】
【請求項１】
触媒としてアミン化合物（Ｃ）０〜１．５質量部（ただし、（メタ）アクリル酸エステル（Ａ）１００質量部に対し）の存在下、グリシジル骨格及び／またはシクロヘキセンオキシド骨格を有する（メタ）アクリル酸エステル（Ａ）１００質量部にフッ素アルコール（Ｂ）２０〜２００質量部を反応させて、開環重合させる、（メタ）アクリロイル骨格を有する重合性ポリエーテルの製造方法。
【請求項２】
触媒０〜１．５質量部（ただし、（メタ）アクリル酸エステル（Ａ）１００質量部に対し）の存在下、グリシジル骨格及び／またはシクロヘキセンオキシド骨格を有する（メタ）アクリル酸エステル（Ａ）１００質量部にフッ素アルコール（Ｂ）２０〜２００質量部を反応させて、開環重合させる、（メタ）アクリロイル骨格を有する重合性ポリエーテルの製造方法。
【請求項３】
フッ素アルコール（Ｂ）が、炭素数が２〜１０であり、炭素原子に結合しているフッ素原子数が２〜１０であり、かつα炭素もしくはβ炭素にフッ素原子が少なくとも1つ以上
結合したフッ素アルコール（Ｂ）である請求項１または２に記載の製造方法。
【請求項４】
フッ素アルコール（Ｂ）が、１，１，１，３，３，３−ヘキサフルオロ−２−プロパノールである請求項３に記載の製造方法。
【請求項５】
触媒としてアミン化合物（Ｃ）０〜１．５質量部存在下、グリシジル骨格及び／またはシクロヘキセンオキシド骨格を有する（メタ）アクリル酸エステル（Ａ）並びにラジカル重合性骨格を有さないグリシジル骨格及び／またはシクロヘキセンオキシド骨格からなる化合物（Ｄ）の合計１〜１００質量部とフッ素アルコール（Ｂ）２０〜２００質量部を反応させて開環重合させる、重合性ポリエーテルの製造方法
【請求項６】
請求項１〜５いずれかに記載の製造方法で製造された（メタ）アクリロイル骨格を有するラジカル重合性ポリエーテル。
【発明の詳細な説明】
【技術分野】
【０００１】
本発明は、（メタ）アクリロイル骨格を有するラジカル重合性ポリエーテルの製造方法及び該製造方法により製造された（メタ）アクリロイル骨格を有するラジカル重合性ポリエーテルに関する。
【背景技術】
【０００２】
従来より、（メタ）アクリル酸グリシジルは、他の（メタ）アクリル酸エステルとラジカル共重合することで、反応性エポキシ部位を側鎖に有しており、この反応性部位を利用して、後架橋による機械特性向上や耐溶剤性向上、または各種有機酸と反応させることで新たな官能基の導入させることなどが提案されている。一方、（メタ）アクリル酸グリシジルのエポキシ部位を開環重合させたポリマーは、ポリエーテル側鎖にラジカル重合部位を有するため、ラジカル重合性単量体と容易にラジカル共重合が可能であり、重合性組成物用のポリマーとして、重合後のポリエーテルによる各種物性改質などに有用である。
エポキシ部位の開環重合は、各種有機酸、１、２級アミン化合物などの活性水素化合物を有する化合物を添加することで行う方法が知られている。また、アルコールと反応させる場合には、触媒として活性水素を有さないピリジンのような芳香族アミンやトリエチルアミンなどの３級アミンを使用する方法が知られている。
【０００３】
具体的には、非特許文献１には、（メタ）アクリル酸グリシジルをトリメチルシリルトリフラートを開始剤として開環重合することで、ラジカル重合性ポリエーテルを製造する方法が開示されており、製造されたポリエーテルは光ラジカル重合が可能であることも開示されている。更に、シクロヘキセンオキシドとの開環共重合体も開示されている。また、非特許文献２には、（メタ）アクリル酸グリシジルをアルミニウム化合物とアンモニウム塩との複合錯体を開始剤として開環重合することで、ラジカル重合性ポリエーテルを製造する方法が開示されている。また、ラジカル重合性部位を有さないグリシジルエーテルとの開環共重合体も開示されている。
一方、アルコールとエポキシ化合物との反応について、触媒として芳香族もしくは３級アミンを使用することが知られている。具体的には、特許文献１には、フッ素アルコールとグリシジルエーテル化合物との反応が開示されており、反応には触媒として芳香族もしくは３級アミンが使用されている。更には、アルコールとエポキシの添加量比によって、ポリエーテルの重合度を制御できることも開示されている。特許文献２には、特許文献１同様にグリシジルエーテル化合物へのエポキシ部位の開環によるアルコール付加体が開示されており、触媒としてアミン化合物が開示されている。
【先行技術文献】
【特許文献】
【０００４】
【特許文献１】ＵＳ３４７０２５８
【特許文献２】特開平１０−１７５９０２号公報
【非特許文献】
【０００５】
【非特許文献１】Ｅｕｒ．Ｐｏｌｙｍ．Ｊ．，２００８，４４，１０６
【非特許文献２】Ｍａｃｒｏｍｏｌｅｃｕｌｅｓ，２０１１，４４，６３５６        非特許文献１で使用されている触媒は、水分で加水分解しやすいため、取り扱いが難しく、得られるポリエーテルの分子量も反応系の水分により、変動しやすいなどの課題があった。非特許文献２で使用されている触媒は、反応機構上、ポリエーテル末端にハロゲンが存在してしまうため、製造されたポリエーテルの耐候性などの耐久性に課題があった。特許文献１、２で開示されている方法では、芳香族もしくは３級アミンが触媒として使用されているが、本発明者が鋭意検討した結果、（メタ）アクリル酸グリシジルのような（メタ）アクリル酸骨格を有する場合、アミン化合物が存在すると反応系が着色してしまうという課題があることを見出した。また、アミン化合物の使用量が多くなるにつれて、得られるポリエーテルの分子量が低下するという課題も見出した。
【発明の概要】
【発明が解決しようとする課題】
【０００６】
本発明の目的は、反応時の着色を抑制し、更にはポリエーテルの高分子量化も可能でかつ重合反応時の取り扱いが容易な（メタ）アクリロイル骨格を有するラジカル重合性ポリエーテルの製造方法及び該製造方法より製造された（メタ）アクリロイル骨格を有するラジカル重合性ポリエーテルを提供することである。
【課題を解決するための手段】
【０００７】
本発明者らは鋭意検討した結果、グリシジル骨格及び／またはシクロヘキセンオキシド骨格を有する（メタ）アクリル酸エステルのエポキシ部位の開環重合に対して、フッ素アルコールと触媒であるアミン化合物を所定の添加量と添加比にすることで、反応液の着色を抑制し、かつポリエーテルの低分子量化を抑制可能なラジカル重合性ポリエーテルの製造方法を及び該製造方法で製造された（メタ）アクリロイル骨格を有するラジカル重合性ポリエーテルを提供することが可能であることを見出した。
即ち本発明は、触媒としてアミン化合物（Ｃ）０〜１．５質量部（ただし、（メタ）アクリル酸エステル（Ａ）１００質量部に対し）の存在下、グリシジル骨格及び／またはシクロヘキセンオキシド骨格を有する（メタ）アクリル酸エステル（Ａ）１００質量部にフッ素アルコール（Ｂ）２０〜２００質量部を反応させて、開環重合させる、（メタ）アクリロイル骨格を有する重合性ポリエーテルの製造方法である。  
また、本発明の一様態は、グリシジル骨格及び／またはシクロヘキセンオキシド骨格を有する（メタ）アクリル酸エステル（Ａ）１００質量部にフッ素アルコール（Ｂ）２０〜２００質量部を反応させて、開環重合させる、（メタ）アクリロイル骨格を有する重合性ポリエーテルの製造方法である。
また、本発明の一様態は、フッ素アルコール（Ｂ）が、炭素数が２〜１０であり、炭素原子に結合しているフッ素原子数が２〜１０であり、かつα炭素もしくはβ炭素にフッ素原子が少なくとも1つ以上結合したフッ素アルコール（Ｂ）である前記の製造方法である。
また、本発明の一態様は、フッ素アルコール（Ｂ）が、１，１，１，３，３，３−ヘキサフルオロ−２−プロパノールである前記の製造方法である。
また、本発明の一態様は、前記の製造方法で製造された（メタ）アクリロイル骨格を有するラジカル重合性ポリエーテルである。
また、本発明の一様態は、触媒としてアミン化合物（Ｃ）０〜１．５質量部存在下、グリシジル骨格及び／またはシクロヘキセンオキシド骨格を有する（メタ）アクリル酸エステル（Ａ）１００質量部とラジカル重合性骨格を有さないグリシジル骨格及び／またはシクロヘキセンオキシド骨格からなる化合物（Ｄ）１〜１００００質量部とフッ素アルコール（Ｂ）２０〜１００００質量部を反応させて、開環重合させる、前記の製造方法である。
【発明の効果】
【０００８】
本発明によれば、反応時に着色させることなく、かつ触媒であるアミン化合物の使用量を抑制することで、ポリエーテルの分子量の向上が可能な（メタ）アクリロイル骨格を有するラジカル重合性ポリエーテルの製造方法を提供できる。また、得られた（メタ）アクリロイル骨格を有するラジカル重合性ポリエーテルは、ラジカル重合性単量体と混合することで、重合性組成物とすることができ、ラジカル重合することで得られる重合体組成物の各種物性改善させるのに有用である。
【図面の簡単な説明】
【０００９】
【図１】実施例２で合成されたメタクリロイル基を有するラジカル重合性ポリエーテルの１Ｈ−ＮＭＲスペクトルである。
【図２】実施例２で合成されたメタクリロイル基を有するラジカル重合性ポリエーテルの化学構造である。
【発明を実施するための形態】
【００１０】
本発明で用いるグリシジル骨格及び／またはシクロヘキセンオキシド骨格を有する（メタ）アクリル酸エステル（Ａ）は、（メタ）アクリル酸エステルのエステル部位にグリシジル骨格及び／またはシクロヘキセンオキシド骨格を有していればよく、特に限定されるものではない。
グリシジル骨格及び／またはシクロヘキセンオキシド骨格を有する（メタ）アクリル酸エステル（Ａ）としては、（メタ）アクリル酸グリシジル、（メタ）アクリル酸（２−オキシラン−２−イルメトキシ）エチル、（メタ）アクリル酸（３−オキシラン−２−イルメトキシ）プロピル、（メタ）アクリル酸（４−オキシラン−２−イルメトキシ）ブチル、（メタ）アクリル酸７−オキサビシクロ［４．１．０］ヘプト−３−イル、（メタ）アクリル酸、（メタ）アクリル酸７−オキサビシクロ［４．１．０］ヘプト−３−イルメチルなどが挙げられる。これらは、１種を単独で用いてもよく、２種以上を併用してもよい。
【００１１】
これらの中では、（メタ）アクリル酸グリシジル、（メタ）アクリル酸、（メタ）アクリル酸７−オキサビシクロ［４．１．０］ヘプト−３−イルメチルが好ましい。
【００１２】
本発明で用いるフッ素アルコール（Ｂ）は、炭素数２〜１０、炭素原子に結合しているフッ素原子数２〜１０でかつα炭素もしくはβ炭素にフッ素原子が少なくとも1つ以上結
合したフッ素アルコールであればよく、限定されるものではない。
フッ素アルコール（Ｂ）としては、２，２，２−トリフルオロエタノール、２，２，３，３，３−ペンタフルオロプロパン−１−オール、２，２，３，３−テトラフルオロプロパン−１−オール、１，１，１，３，３，３−ヘキサフルオロプロパン−２−オール、などが挙げられ、１，１，１，３，３，３−ヘキサフルオロ−２−プロパノールがより好ましい。
フッ素アルコールの使用量としては、特に制限するものではないが、通常、グリシジル骨格及び／またはシクロヘキセンオキシド骨格を有する（メタ）アクリル酸エステル（Ａ）１００質量部に対して２０〜１０００質量部が好ましく、より好ましくは３０〜２００質量部である。
本発明で用いるアミン化合物（Ｃ）は、活性水素を有さない３級アミン化合物もしくは芳香族アミンであればよく、限定されるものではない。
【００１３】
アミン化合物としては、トリエチルアミン、１，８−ジアザ−ビシクロ［５．４．０］ウンデセン−７、トリエチレンジアミン、ベンジルジメチルアミン、トリエタノールアミン、ジメチルアミノエタノール、トリス（ジメチルアミノメチル）フェノールなどが挙げられる。
アミン化合物（Ｃ）の使用量としては、特に制限するものではないが、ラジカル重合性ポリエーテルの分子量を増大することができる点及び着色を低減できる点で、グリシジル骨格及び／またはシクロヘキセンオキシド骨格を有する（メタ）アクリル酸エステル（Ａ）１００質量部に対して０〜１．５質量部が好ましく、０〜１質量部がより好ましく、０質量部が更により好ましい。
【００１４】
本発明では、フッ素アルコール（Ｂ）を用いる。フッ素アルコール（Ｂ）の酸性度が高いため、着色の原因となる触媒を低減することができる。
ラジカル重合性骨格を有さないグリシジル骨格及び／またはシクロヘキセンオキシド骨格からなる化合物（Ｄ）は、前記（メタ）アクリル酸エステル（Ａ）とは異なり、ラジカルに対して重合性を示さない骨格からなるグリシジル化合物やシクロヘキセン化合物であればよく、限定されるものではない。例えば、（メタ）アクリロイル基のようなビニル基を有さない化合物が挙げられる。
ラジカル重合性骨格を有さないグリシジル骨格を有する化合物としては、脂肪族多価アルコール又はそのアルキレンオキサイド付加物のグリシジル骨格を有する化合物であればよく、特に限定されるものではないが、モノグリシジル骨格を有する化合物が好ましい。
モノグリシジル骨格を有する化合物としては、アルキル基またはアルケニル基を有するポリオキシアルキレンモノアルキルエーテル類とエピクロルヒドリンとの反応で得られた脂肪族モノグリシジルエーテル化合物、脂肪族アルコール類とエピクロルヒドリンとの反応で得られた脂肪族モノグリシジルエーテル化合物、脂肪族及び芳香族カルボン酸とグリシドールからなるエステルであるグリシジルエステルなどが挙げられる。
アルキル基またはアルケニル基を有する前記ポリオキシアルキレンモノアルキルエーテル類としては、エチレングリコールモノアルキルエーテル、ジエチレングリコールモノアルキルエーテル、トリエチレングリコールモノアルキルエーテル、ポリエチレングリコールモノアルキルエーテル、ピロピレングリコールモノアルキルエーテル、ジピロピレングリコールモノアルキルエーテル、トリピロピレングリコールモノアルキルエーテル、ポリピロピレングリコールモノアルキルエーテルなどが挙げられる。
脂環式モノグリシジルエーテルとしては、炭素数が６〜９の飽和型環式アルカン基を有する脂環式アルコール類とエピクロルヒドリンとの反応で得られた脂環式モノグリシジルエーテル化合物などが挙げられる。また、前記脂環式アルコール類としては、シクロヘキサノールなどが挙げられる。
芳香族モノグリシジルエーテル化合物としては、芳香族アルコール類とエピクロルヒドリンとの反応で得られた芳香族モノグリシジルエーテル化合物がなどが挙げられる。また、前記芳香族アルコール類としては、フェノール、メチルフェノール、エチルフェノール、ｎ−プロピルフェノール、イソプロピルフェノール、ｎ−ブチルフェノール、ベンジルアルコール、ｔ−ブチルフェノール、キシレノール、ナフトールなどが挙げられる。
脂肪族または芳香族モノグリシジル化合物としては、脂肪族ジカルボン酸モノアルキルエステルまたは芳香族ジカルボン酸モノアルキルエステルとエピクロルヒドリンとの反応で得られた脂肪族モノグリシジル化合物または芳香族モノグリシジル化合物などが挙げられる。
グリシジルエステルとしては、脂肪族カルボン酸のエステルであるグリシジルアセテート、グリシジルプロピオネート、グリシジルブチレート、グリシジルステアレートなどが挙げられ、これらの化合物を使用することで、ラジカル重合性ポリエーテルのガラス転移温度を低下させることが可能である。また、芳香族カルボン酸のエステルであるグリシジルベンゾエート、グリシジル−４−ｔｅｒｔ−ブチルベンゾエートなどが挙げられる。
ラジカル重合性骨格を有さないシクロヘキセンオキシド化合物としては、シクロヘキセンオキシド、１，２：８，９ジエポキシリモネン、３，４−エポキシシクロヘキセニルメチル−３’，４’−エポキシシクロヘキセンカルボキシレートなどが挙げられ、これらの化合物を使用することで、ラジカル重合性ポリエーテルのガラス転移温度の向上と吸水特性の改善が可能である。。
ラジカル重合性骨格を有さないグリシジル骨格及び／またはシクロヘキセンオキシド骨格からなる化合物（Ｄ）は、グリシジル骨格及び／またはシクロヘキセンオキシド骨格を有する（メタ）アクリル酸エステル（Ａ）１００質量部に対して、１〜１００００質量部使用するのが好ましく、１〜１０００質量部使用することがより好ましい。
【００１５】
反応温度は、室温〜１００℃が好ましく、ラジカル重合性官能基の重合を抑制するために、室温〜５０℃がより好ましい。
【００１６】
反応するときには、適宜、有機溶媒で希釈してもよい。有機溶媒の使用量は、グリシジル骨格及び／またはシクロヘキセンオキシド骨格を有する（メタ）アクリル酸エステル（Ａ）１００質量部に対して、０〜１０００質量部使用するのが好ましく、０〜５００質量部使用することがより好ましい。
有機溶媒としては、重合後の（メタ）アクリロイル骨格を有するラジカル重合性ポリエーテルが溶解するものであればよく、特に限定されるものではないが、アセトン、メタノール、エタノール、ジエチルエーテルなどが好ましい。
【実施例】
【００１７】
以下に実施例及び比較例を挙げて本発明をより具体的に説明するが、本発明は、その要旨を超えない限り、これらの実施例に限定されるものではない。
【００１８】
（１）１Ｈ−ＮＭＲスペクトル
化合物の構造を１Ｈ−ＮＭＲスペクトルにより確認した。
【００１９】
測定溶媒にＣＤＣｌ３、基準物質にテトラメチルシランを用い、核磁気共鳴装置（ＪＮＭ  ＥＸ−２７０：日本電子（株）製）を使用して測定した。測定温度は室温、積算回数は１６回で測定した。
（２）分子量測定
重合体の数平均分子量（Ｍｎ）、重量平均分子量（Ｍｗ）及び分子量分布（Ｍｗ／Ｍｎ）を、ポリスチレンをスタンダードとして、ＧＰＣ（ＨＬＣ−８２２０：東ソー（株）製、カラム：ＴＳＫ−ＧＥＬ  ＳＵＰＥＲ  Ｈ−４０００とＴＳＫ−ＧＥＬ  ＳＵＰＥＲ  Ｈ−２０００の直列接続）により測定した。
【００２０】
溶離液：テトラヒドロフラン（ＴＨＦ）、測定温度：４０℃、流速：０．６ｍＬ／分の条件で測定した。
[実施例１]
攪拌機を備えたセパラブルフラスコに、メタクリル酸グリシジル（三菱レイヨン（株）社製）５．０ｇ（０．０３５ｍｏｌ）、１，１，１，３，３，３−ヘキサフルオロ−２−プロパノール（セントラル硝子（株）社製）６．０ｇ（０．０３６ｍｏｌ）を仕込み、室温で２週間攪拌させた。反応後、反応液の粘度が上昇していることを確認し、また、反応液に着色は見られなかった。反応後、アセトン２０ｍｌを添加して反応液を希釈し、希釈した溶液をシクロヘキサン２００ｍｌに少しずつ滴下して、再沈を行った。白色の析出物をろ過、回収し、室温で一晩、真空乾燥させた。白色固体２．５ｇ（収率５０％）を得た。
得られた白色固体について、１Ｈ−ＮＭＲを測定した結果を以下に示す。測定結果から、得られた白色固体が（メタ）アクリロイル骨格を有するラジカル重合性ポリエーテルであるポリ（３−メタクリロキシプロペンオキシド）であることを確認した。また、一部のメタクリロイル基には、フッ素アルコールが付加しており、ラジカル重合性ポリエーテル中のメタクリロイル基とフッ素アルコール付加体のモル比は、９２：８であった。
１Ｈ−ＮＭＲ
１．９４（ｓ；３Ｈ），３．０−４．８（ｍ；５Ｈ），５．６１（ｓ；１Ｈ），６．１３（ｓ；１Ｈ）
また、１，１，１，３，３，３−ヘキサフルオロ−２−プロパノールがメタクリロイル基に付加した骨格由来のプロトンのピークも確認された。
１Ｈ−ＮＭＲ
１．２（ｍ），１．３５（ｍ）
また、得られた白色固体の分子量測定により、数平均分子量（Ｍｎ）５１００、重量平均分子量（Ｍｗ）１７０００、Ｍｗ／Ｍｎ３．３であった。
更に、得られた（メタ）アクリロイル骨格を有するラジカル重合性ポリエーテルは、メタクリル酸メチル、メタクリル酸トリシクロデカニル、メタクリル酸ヘキサルオロイソプロピルなど（メタ）アクリル酸エステルに良好な溶解性を示した。
［実施例２］
触媒としてトリエチルアミン（東京化成工業（株）社製）０．０５ｇを添加し、１，１，１，３，３，３−ヘキサフルオロ−２−プロパノールの代わりに２，２，３，３−テトラフルオロプロパノール（東京化成工業（株）社製）４．８ｇを使用したこと以外は、実施例１と同様に行った。反応後の反応液の粘度の上昇を確認し、また、着色もないことを確認した。白色固体２．３ｇ（収率４６％）を得た。
得られた白色固体について、１Ｈ−ＮＭＲを測定した結果を以下に示す。図１は、1Ｈ−
ＮＭＲスペクトルである。測定結果から、得られた白色固体が（メタ）アクリロイル骨格を有するラジカル重合性ポリエーテルであるポリ（３−メタクリロキシプロペンオキシド）であることを確認した。また、スペクトルから図２に示す化学構造のように、メタクリロイルの一部にもフッ素アルコールが付加していることが確認され、ラジカル重合性ポリエーテル中のメタクリロイル基とフッ素アルコール付加体のモル比は、８０：２０であった。
１Ｈ−ＮＭＲ
１．９４（ｓ；３Ｈ），３．０−４．８（ｍ；５Ｈ），５．６１（ｓ；１Ｈ），６．１３（ｓ；１Ｈ）
また、２，２，３，３−テトラフルオロプロピルがメタクリロイル基に付加した骨格由来のプロトンのピークも確認された。
１Ｈ−ＮＭＲ
１．２（ｍ），１．３５（ｍ）
また、得られた白色固体の分子量測定により、数平均分子量（Ｍｎ）３７００、重量平均分子量（Ｍｗ）６７００、Ｍｗ／Ｍｎ１．８であった。
［実施例３］
触媒としてトリエチルアミン（東京化成工業（株）社製）０．０５ｇを添加したこと以外は、実施例１と同様に行った。反応後の反応液の粘度の上昇が見られ、反応液の着色もみられなかった。しかしながら、反応液をシクロヘキサンに滴下したところ、析出しなかった。
反応液をそのまま１Ｈ−ＮＭＲを測定した結果を以下に示す。目的物のピーク以外に未反応のメタクリル酸グリシジル中のグリシジル由来のピーク（２．６７（ｓ；１Ｈ），２．８５（ｓ；１Ｈ），３．２６（ｍ；１Ｈ））も確認された。
１Ｈ−ＮＭＲ
１．９４（ｓ；３Ｈ），３．０−４．８（ｍ；５Ｈ），５．６１（ｓ；１Ｈ），６．１３（ｓ；１Ｈ）
また、１，１，１，３，３，３−ヘキサフルオロ−２−プロパノールがメタクリロイル基に付加した骨格由来のプロトンのピークも確認された。
１Ｈ−ＮＭＲ
１．２（ｍ），１．３５（ｍ）
また、得られた反応液の分子量測定により、数平均分子量（Ｍｎ）１１００、重量平均分子量（Ｍｗ）１３００、Ｍｗ／Ｍｎ１．２であった。
［実施例４］
メタクリル酸グリシジルの添加量を２．５ｇとし、更に式（１）に示すメタクリル酸７−オキサビシクロ［４．１．０］ヘプト−３−イルメチル（（株）ダイセル社製  製品名サイクロマーＭ１００）２．５ｇを添加したこと以外は、実施例１と同様に行った。反応後の反応液の粘度の上昇が見られ、反応液の着色もみられなかった。
反応液をそのまま１Ｈ−ＮＭＲを測定した結果を以下に示す。
2014088364.tif 000002
（１）
１Ｈ−ＮＭＲ
１．４−１．９１（ｍ），１．９４（ｓ；３Ｈ），３．０−４．８（ｍ），５．５４（ｓ；１Ｈ），５．６１（ｓ；１Ｈ），６．１０（ｓ；１Ｈ），６．１３（ｓ；１Ｈ）
また、１，１，１，３，３，３−ヘキサフルオロ−２−プロパノールがメタクリロイル基に付加した骨格由来のプロトンのピークも確認された。
１Ｈ−ＮＭＲ
１．２（ｍ），１．３５（ｍ）
また、得られた反応液の分子量測定により、数平均分子量（Ｍｎ）２４４０、重量平均分子量（Ｍｗ）５５５０、Ｍｗ／Ｍｎ２．３であった。
［実施例５］
メタクリル酸グリシジルの添加量を２．５ｇとし、更に（２）式に示すＲ−グリシジルブチレート（東京化成工業（株））２．５ｇを添加したこと以外は、実施例１と同様に行った。反応後の反応液の粘度の上昇が見られ、反応液の着色もみられなかった。
反応液をそのまま１Ｈ−ＮＭＲを測定した結果を以下に示す。
2014088364.tif 000003
（２）
１Ｈ−ＮＭＲ
０．９６（ｓ），１．２４（ｓ），２．３４（ｓ），３．０−４．８（ｍ），５．６１（ｓ；１Ｈ），６．１３（ｓ；１Ｈ）
また、１，１，１，３，３，３−ヘキサフルオロ−２−プロパノールがメタクリロイル基に付加した骨格由来のプロトンのピークも確認された。
１Ｈ−ＮＭＲ
１．２（ｍ），１．３５（ｍ）
また、得られた反応液の分子量測定により、数平均分子量（Ｍｎ）１６４０、重量平均分子量（Ｍｗ）４０５０、Ｍｗ／Ｍｎ２．５であった。
［比較例１］
触媒としてトリエチルアミン（東京化成工業（株）社製）０．１ｇを添加したこと以外は、実施例１と同様に行った。反応後の反応液の粘度の上昇が見られ、反応液の着色もみられなかった。しかしながら、反応液をシクロヘキサンに滴下したところ、析出しなかった。
反応液をそのまま１Ｈ−ＮＭＲを測定した結果を以下に示す。目的物のピーク以外に未反応のメタクリル酸グリシジル中のグリシジル由来のピーク（２．６７（ｓ；１Ｈ），２．８５（ｓ；１Ｈ），３．２６（ｍ；１Ｈ））も確認された。
１Ｈ−ＮＭＲ
１．９４（ｓ；３Ｈ），３．０−４．８（ｍ；５Ｈ），５．６１（ｓ；１Ｈ），６．１３（ｓ；１Ｈ）
また、１，１，１，３，３，３−ヘキサフルオロ−２−プロパノールがメタクリロイル基に付加した骨格由来のプロトンのピークも確認された。
１Ｈ−ＮＭＲ
１．２（ｍ），１．３５（ｍ）
また、得られた反応液の分子量測定により、数平均分子量（Ｍｎ）５００、重量平均分子量（Ｍｗ）６００、Ｍｗ／Ｍｎ１．２でほとんど分子量が増加していないことが確認された。
［比較例２］
触媒としてトリエチルアミン（東京化成工業（株）社製）０．０５ｇを添加したこと、１，１，１，３，３，３−ヘキサフルオロ−２−プロパノール（セントラル硝子（株）社製）０．６ｇ使用したこと以外は実施例１と同様に行った。反応後の反応液の粘度の上昇がほとんど見られず、また反応液が黄色に呈色した。
反応液をそのまま１Ｈ−ＮＭＲを測定した結果を以下に示す。目的物のピーク以外に未反応のメタクリル酸グリシジル中のグリシジル由来のピーク（２．６７（ｓ；１Ｈ），２．８５（ｓ；１Ｈ），３．２６（ｍ；１Ｈ））も確認された。
１Ｈ−ＮＭＲ
１．９４（ｓ；３Ｈ），３．０−４．８（ｍ；５Ｈ），５．６１（ｓ；１Ｈ），６．１３（ｓ；１Ｈ）
また、得られた反応液の分子量測定により、数平均分子量（Ｍｎ）４００、重量平均分子量（Ｍｗ）５００、Ｍｗ／Ｍｎ１．３でほとんど分子量が増加していないことが確認された。
実施例１〜５で明らかなように、本発明の（メタ）アクリロイル骨格を有するラジカル重合性ポリエーテルの製造方法は、反応液の着色が抑制され、かつアミン化合物の使用量が少ないほど、高い分子量のポリエーテルを得られることが確認された。更に、実施例１で示すように、ポリエーテル中にフッ素アルコール由来の骨格も導入されているため、各種メタ（アクリル）酸エステルとの相溶性も良好であった。比較例１は、添加したアミン量が多いため、反応後の分子量の増加がみられず、不良であった。また、比較例２は、フッ素アルコールの使用量が少ないため、反応後の分子量の増加がみられず、また反応液が黄色に着色したことから不良であった。
【産業上の利用可能性】
【００２１】
本発明の（メタ）アクリロイル骨格を有するラジカル重合性ポリエーテルの製造方法及び該製造方法で得られた（メタ）アクリロイル骨格を有するラジカル重合性ポリエーテルは、フッ素アルコールを使用することで簡便に製造でき、また得られたラジカル重合性ポリエーテルは着色もなく、各種（メタ）アクリル酸エステルに対して溶解性も良好であるため、透明樹脂用のラジカル重合性組成物用の重合体として好適である。
【図１】
2014088364.tif 000004
【図２】
2014088364.tif 000005